(57)【要約】【課題】強度（ろう付け後強度）、耐エロージョン性および疲労特性に優れたアルミニウム合金積層板を提供する。【解決手段】心材の少なくとも一側面に犠牲材をクラッドしたアルミニウム合金積層板であって、前記心材は、Ｍｎ：０．５〜１．８質量％、Ｓｉ：０．４〜１．５質量％、Ｃｕ：０．０５〜１．２質量％以下を含有するとともに、Ｆｅ：１．０質量％以下、Ｔｉ：０．３質量％以下のうち少なくとも１種を含有し、残部がＡｌおよび不可避的不純物であり、前記心材は、粒径０．０１〜０．５μｍの分散粒子の数密度が２０〜８０個／μｍ３であることを特徴とする。【選択図】なし【特許請求の範囲】
【請求項１】
心材の少なくとも一側面に犠牲材をクラッドしたアルミニウム合金積層板であって、
前記心材は、Ｍｎ：０．５〜１．８質量％、Ｓｉ：０．４〜１．５質量％、Ｃｕ：０．０５〜１．２質量％を含有するとともに、Ｆｅ：１．０質量％以下、Ｔｉ：０．３質量％以下のうち少なくとも１種を含有し、残部がＡｌおよび不可避的不純物であり、
前記心材は、粒径０．０１〜０．５μｍの分散粒子の数密度が２０〜８０個／μｍ３
であることを特徴とするアルミニウム合金積層板。
【請求項２】
前記心材は、Ｃｒ：０．０２〜０．４質量％、Ｚｒ：０．０２〜０．４質量％のうち少なくとも１種をさらに含有することを特徴とする請求項１に記載のアルミニウム合金積層板。
【請求項３】
前記心材は、Ｚｎ：１．０質量％以下をさらに含有することを特徴とする請求項１または請求項２に記載のアルミニウム合金積層板。
【請求項４】
前記心材は、Ｍｇ：１．０質量％以下をさらに含有することを特徴とする請求項１乃至請求項３のいずれか一項に記載のアルミニウム合金積層板。
【請求項５】
板厚が０．２ｍｍ以下であることを特徴とする請求項１乃至請求項４のいずれか一項に記載のアルミニウム合金積層板。
【請求項６】
前記アルミニウム合金積層板のろう付け相当の加熱後の組織として、
前記心材は、圧延方向の縦断面における圧延方向の平均結晶粒径が５０μｍ以上であり、
前記心材は、結晶粒の平均アスペクト比（圧延方向の平均結晶粒径／板厚方向の平均結晶粒径）が３．０以上であり、
前記心材は、傾角５〜１５°の小傾角粒界の割合が１０．０％以下であることを特徴とする請求項１乃至請求項５のいずれか一項に記載のアルミニウム合金積層板。
【発明の詳細な説明】
【技術分野】
【０００１】
本発明は、自動車等の熱交換器に使用されるアルミニウム合金積層板に関する。
【背景技術】
【０００２】
一般に、自動車用熱交換器であるラジエータ、エバポレータ、コンデンサ等の冷媒通路に用いるチューブ材として、心材の片面または両面にろう材、犠牲材をクラッドした種々のアルミニウム合金積層板（以下、適宜「積層板」という）が使用されている。
この積層板は、熱交換器のチューブ材として好適に適用されるために、所定以上の強度、耐食性、耐エロージョン性、疲労特性等を有する必要があり、この点に着目した技術が、これまでにも数多く提案されている。
【０００３】
例えば、特許文献１には、心材において所定の大きさ（０．０２〜０．２μｍ）の金属間化合物の数密度を１０〜２０００個／μｍ３に制限した積層板が開示されている。この技術によると、金属間化合物の数密度を制限することにより、積層板のろう付け後強度、耐食性を向上させることができる。
また、特許文献２には、心材において所定の大きさ（０．０１〜０．１μｍ）の金属間化合物を２μｍ×２μｍ視野で５個以下に制限した積層板が開示されている。この技術によると、金属間化合物の所定視野における数を制限することにより、積層板の成形性を損なうことなく耐エロージョン性を向上させることができる。
また、特許文献３には、心材において０．１〜０．５μｍの範囲の析出物の平均数密度を１５０個／μｍ３以下とした積層板が開示されている。この技術によると、析出物の平均数密度を制限することにより、積層板の疲労特性を改善させることができる。
【０００４】
また、特許文献４には、心材においてＣｕを０．５質量％超え１．０質量％以下に制限し、圧延方向の結晶粒径を１５０〜２００μｍに制限した積層板が開示されている。この技術によると、心材のＣｕ含有量および結晶粒径を制御することにより、積層板の疲労特性を向上させることができる。
【先行技術文献】
【特許文献】
【０００５】
【特許文献１】特開平８−２４６１１７号公報
【特許文献２】特開２００２−１２６８９４号公報
【特許文献３】特開２００９−１９１２９３号公報
【特許文献４】特開２００３−８２４２７号公報
【発明の概要】
【発明が解決しようとする課題】
【０００６】
しかしながら、近年における自動車等の熱交換器の軽量化の流れの中で、さらなるチューブ材の薄肉化（現状０．２ｍｍ超え→０．２ｍｍ以下）が求められており、当該薄肉化に伴う、強度および耐エロージョン性の低下を防止する必要がある。つまり、積層板の強度および耐エロージョン性のさらなる向上が求められている。
加えて、自動車等の熱交換器に使用される冷媒の圧力は、従来よりも高く設定されるようになってきており、熱交換器のチューブ材はこのような厳しい使用条件に耐え得るよう、疲労特性（疲労寿命）についてもさらなる向上が求められている。
さらに、疲労特性の向上といっても、熱交換器のチューブ材の弾性域内での疲労寿命（詳細には、弾性域内での繰り返し応力下で示される疲労寿命）だけでなく、さらにひずみ量を大きくし、チューブ材の塑性域内での疲労寿命（詳細には、塑性域内での繰り返し応力下で示される疲労寿命）を含めた疲労寿命を向上させることが重要である。しかし、このような塑性域内での疲労寿命を含めた疲労特性を向上させる手段等については不明な点が多かった。
【０００７】
なお、後段において、本発明と比較しつつ詳述するが、前記した各特許文献に係る積層板は、所定の製造工程により製造されていることから、今後の自動車等の熱交換器の積層板に要求されるようなレベルの強度および耐エロージョン性については十分に発揮し得ないと考える。
また、前記した各特許文献に係る積層板は、板厚が厚く設定（２５０μｍ以上）されているものが多く、この程度の板厚に設定することで剛性等をある程度確保することができていたが、薄肉化、冷媒の高圧力化の流れの中では、剛性等が低下することは避けられず、当然、疲労特性（疲労寿命）が低下し、今後の自動車等の熱交換器の積層板に要求されるようなレベルの疲労特性を有さないと考える。
【０００８】
本発明はかかる点に鑑みてなされたものであって、強度（ろう付け後強度）、耐エロージョン性および疲労特性に優れたアルミニウム合金積層板を提供することを課題とする。
【課題を解決するための手段】
【０００９】
本発明者らは、ろう付け相当加熱前の分散粒子の数密度が、ろう付け相当加熱後の平均結晶粒径、平均アスペクト比および小傾角粒界の割合に大きな影響を与え、最終的には、強度、耐エロージョン性および疲労特性を左右することを見出し、本発明を創出した。
【００１０】
すなわち、前記した課題を解決するために本発明に係るアルミニウム合金積層板は、心材の少なくとも一側面に犠牲材をクラッドしたアルミニウム合金積層板であって、前記心材は、Ｍｎ：０．５〜１．８質量％、Ｓｉ：０．４〜１．５質量％、Ｃｕ：０．０５〜１．２質量％以下を含有するとともに、Ｆｅ：１．０質量％以下、Ｔｉ：０．３質量％以下のうち少なくとも１種を含有し、残部がＡｌおよび不可避的不純物であり、前記心材は、粒径０．０１〜０．５μｍの分散粒子の数密度が２０〜８０個／μｍ３であることを特徴とする。
【００１１】
このアルミニウム合金積層板は、心材の各元素の量を所定量に制御しつつ、分散粒子の数密度を所定範囲に制御することにより、強度（ろう付け後強度）、耐エロージョン性および疲労特性を向上させることができる。
【００１２】
また、本発明に係るアルミニウム合金積層板は、前記心材が、Ｃｒ：０．０２〜０．４質量％、Ｚｒ：０．０２〜０．４質量％のうち少なくとも１種をさらに含有することが好ましい。
【００１３】
このアルミニウム合金積層板は、Ｃｒ、Ｚｒを所定量含有させることにより、成形性の低下を防止することができるとともに、心材中の分散粒子の数密度をより確実に所定範囲に制御することができる。
【００１４】
また、本発明に係るアルミニウム合金積層板は、前記心材が、Ｚｎ：１．０質量％以下をさらに含有することが好ましい。
このアルミニウム合金積層板は、Ｚｎを所定量含有させることにより、心材の強度をさらに高めることができる。
【００１５】
また、本発明に係るアルミニウム合金積層板は、前記心材が、Ｍｇ：１．０質量％以下をさらに含有することが好ましい。
このアルミニウム合金積層板は、Ｍｇを所定量含有させることにより、心材の強度をさらに高めることができる。
【００１６】
また、本発明に係るアルミニウム合金積層板は、板厚が０．２ｍｍ以下であることが好ましい。
このアルミニウム合金積層板は、板厚が０．２ｍｍ以下であることにより、自動車等の熱交換器の軽量化の要求を満たすことができる。
【００１７】
また、本発明に係るアルミニウム合金積層板は、前記アルミニウム合金積層板のろう付け相当の加熱後の組織として、前記心材は、圧延方向の縦断面における圧延方向の平均結晶粒径が５０μｍ以上であり、前記心材は、結晶粒の平均アスペクト比（圧延方向の平均結晶粒径／板厚方向の平均結晶粒径）が３．０以上であり、前記心材は、傾角５〜１５°の小傾角粒界の割合が１０．０％以下であることが好ましい。
【００１８】
このアルミニウム合金積層板は、ろう付け相当の加熱後の心材の組織について、平均結晶粒径と、平均アスペクト比と、小傾角粒界とを、さらに制御することにより、強度（ろう付け後強度）、耐エロージョン性および疲労特性をより確実に向上させることができる。
【発明の効果】
【００１９】
本発明に係るアルミニウム合金積層板は、心材の各元素の量を所定量に制御しつつ、心材の組織について、分散粒子の数密度を所定範囲に制御することにより、強度（ろう付け後強度）、耐エロージョン性および疲労特性を向上させることができる。
【発明を実施するための形態】
【００２０】
以下、実施形態に係るアルミニウム合金積層板について、詳細に説明する。
≪アルミニウム合金積層板≫
アルミニウム合金積層板（ブレージングシート）とは、自動車等の熱交換器の部材等に用いられる板材であり、心材の少なくとも一側面に犠牲材をクラッドした板材である。なお、心材と、心材の一側面にクラッドした犠牲材と、心材の他側面にクラッドしたろう材と、から構成される３層構造のものが一般的であるが、心材とろう材との間にさらにもう１層、アルミニウム合金材をクラッドした４層構造のものであってもよい。
【００２１】
そして、アルミニウム合金積層板は、板厚が０．２ｍｍ以下であることが好ましい。
従来のアルミニウム合金積層板は、０．２ｍｍを超える板厚に設定されているものが多く、板厚を厚く設定することにより強度等の性能を担保していたが、薄肉化の流れに伴い、これら性能の確保が困難となる、つまり、板厚を０．２ｍｍ以下とすることにより、これら性能の低下という課題が明確に現れることとなる。
言い換えると、本発明に係るアルミニウム合金積層板は、板厚が０．２ｍｍ以下である場合に、従来のアルミニウム合金積層板では発揮することができなかった顕著な効果（強度、耐エロージョン性、疲労特性の向上）を発揮することができる。
【００２２】
＜心材＞
心材は、Ｍｎ：０．５〜１．８質量％、Ｓｉ：０．４〜１．５質量％、Ｃｕ：０．０５〜１．２質量％以下を含有するとともに、Ｆｅ：１．０質量％以下、Ｔｉ：０．３質量％以下のうち少なくとも１種を含有し、残部がＡｌおよび不可避的不純物からなる。そして、心材は、所定の粒径の分散粒子の数密度が２０〜８０個／μｍ３である。
また、心材は、Ｃｒ：０．０２〜０．４０質量％、Ｚｒ：０．０２〜０．４０質量％のうち少なくとも１種をさらに含有し、Ｚｎ：１．０質量％以下、Ｍｇ：１．０質量％以下、をさらに含有することが好ましい。
以下に、本発明に係るアルミニウム合金積層板の心材の各組成、分散粒子の数密度を数値限定した理由について説明する。
【００２３】
（Ｍｎ：０．５〜１．８質量％）
Ｍｎは、本発明が規定する所定サイズの分散粒子をアルミニウム合金板中に分布させ、心材の耐食性を低下させることなく、分散強化によって強度を向上させるための元素である。このため、ろう付け相当加熱前および後の積層板としての必要な強度を確保するためには、Ｍｎを０．５質量％以上含有させる。
一方、Ｍｎの含有量が多過ぎると、塑性変形時のクラック発生の起点となったり、粗大なＡｌ−Ｆｅ−（Ｍｎ）−（Ｓｉ）系晶出物の数密度が増大したりしてしまうことにより、積層板の成形性が低下し、部品形状への組付け等の加工時に積層板が割れてしまう虞がある。このため、Ｍｎの含有量は１．８質量％以下とする。
したがって、Ｍｎの含有量範囲は０．５〜１．８質量％の範囲とする。
【００２４】
（Ｓｉ：０．４〜１．５質量％）
Ｓｉは、マトリックスに固溶して、心材（熱交換器用部材）に必要な強度をもたらす。ただ、Ｓｉは、Ａｌ−Ｍｎ−Ｓｉ系分散粒子に消費される分もあるので、固溶Ｓｉ量を確保する意味からもＳｉを０．４質量％以上含有させる。また、Ｓｉは、特に前記Ａｌ−Ｍｎ−Ｓｉ系分散粒子を形成することでも、心材の強度を高める効果もある。ここで、Ｓｉの含有量が０．４質量％未満では、前記効果が十分に得られない。一方、Ｓｉの含有量が多過ぎると、心材の融点を低下させると共に、低融点相の増加に起因してろう付け時に心材の溶融が生じてしまうため、Ｓｉの含有量は１．５質量％以下とする。
したがって、Ｓｉの含有量範囲は０．４〜１．５質量％の範囲とする。
【００２５】
（Ｃｕ：０．０５〜１．２質量％以下）
Ｃｕは、固溶状態にてアルミニウム合金板中に存在し、心材の強度を向上させる元素であり、また、ろう材側の耐食性も向上させる。
しかし、Ｃｕ含有量が多過ぎると、ろう付け相当加熱後の冷却時に粗大なＣｕ系化合物が結晶粒界に析出して粒界腐食が起こりやすくなり、ろう付け相当加熱後の積層板としての耐食性が低下する。また、心材の融点を低下させるため、ろう付け時に心材の溶融が生じてしまう。このため、Ｃｕの含有量は１．２質量％以下とする。また、ろう付け相当加熱前および後の積層板としての必要な強度を確保するためには、Ｃｕを０．０５質量％以上含有させる必要がある。
したがって、Ｃｕの含有量範囲は０．０５〜１．２質量％以下の範囲とする。
【００２６】
（Ｆｅ：１．０質量％以下（０質量％を含む））
Ｆｅは、不純物としてスクラップをアルミニウム合金溶解原料として使用する限り、心材に必然的に含まれる。Ｆｅには、Ｓｉと金属間化合物を形成して心材の強度を高めるとともに、心材のろう付け性を高める効果もある。しかし、その含有量が多すぎると、心材の自己耐食性が著しく低下する。また、粗大な化合物を形成し、積層板の成形性が低下し、部品形状への組付け等の加工時に積層板が割れてしまう虞がある。
したがって、Ｆｅの含有量範囲は１．０％以下（０質量％を含む）とする。
【００２７】
（Ｔｉ：０．３質量％以下（０質量％を含む））
Ｔｉは、アルミニウム合金板中で微細な金属間化合物を形成し、心材の耐食性を向上させる働きを有する。しかし、Ｔｉの含有量が多過ぎると、粗大な化合物を形成するため、積層板の成形性が低下し、部品形状への組付け等の加工時に積層板が割れてしまう虞がある。
したがって、Ｔｉの含有量範囲は、０．３質量％以下（０質量％を含む）とする。
なお、Ｔｉの添加によって、心材中に層状に析出し、孔食が深さ方向へ進行することを抑制するとともに、Ｔｉの添加により心材電位を貴に移行させることができる。また、Ｔｉはアルミニウム合金において拡散速度が小さく、ろう付け時の移動も少ないため、Ｔｉを添加することは、心材とろう材、または心材と犠牲材の電位差を維持して、電気化学的に心材を防食する効果を奏する。また、Ｔｉは心材中に層状に析出するために、結晶粒界移動のピン止め効果を発揮し、結晶粒の板厚方向の成長を抑制し、圧延面内の成長を促進することで、層状の結晶粒形態を形成させ、疲労特性および耐エロージョン性向上に有効に働く。このため、ろう付け相当加熱前および後の積層板としての必要な耐食性、疲労特性および耐エロージョン性を確保するために、０．０３％以上含有させることが好ましい。
【００２８】
なお、前記Ｆｅと前記Ｔｉについては、前記含有範囲において少なくとも１種を含有させることにより、積層板のろう付け性、耐食性、疲労特性および耐エロージョン性を向上させることができる。
【００２９】
（Ｃｒ：０．０２〜０．４質量％、Ｚｒ：０．０２〜０．４質量％）
Ｃｒ、Ｚｒは、円相当直径が１００ｎｍ以下のサブミクロンレベルの大きさの析出物（金属間化合物）をアルミニウム合金板中に分布させるための元素であり、これらのうちの少なくとも１種を含有させる。このうちでも、特にＺｒが、微細分散粒子をアルミニウム合金板中に分布させる効果が最も大きい。Ｃｒ、Ｚｒが各規定下限量未満では、微細分散粒子を充分分布させることができずに、分散強化による強度向上効果が得られない。また、これらの添加元素による析出物は、均熱及び熱間圧延時に析出し、圧延方向に層状に分布する形態となる。したがって、Ｔｉと同様に、結晶粒界をピン止めする効果によって、結晶粒の板厚方向の成長を抑制し、圧延面内の成長を促進することで、層状の結晶粒形態を形成させ、疲労特性及びエロージョン性向上に有効に働く。その効果を得るためには、いずれの元素も各規定下限量以上の添加が必要である。
一方、Ｃｒ、Ｚｒが各規定上限量を超えて多すぎると、粗大な化合物を形成し、積層板の成形性が低下し、部品形状への組付け等の加工時に積層板が割れてしまう虞がある。
したがって、Ｃｒ、Ｚｒを含有させる場合、Ｃｒは０．０２〜０．４質量％、Ｚｒは０．０２〜０．４質量％の各範囲とするのが好ましい。
【００３０】
（Ｚｎ：１．０質量％以下（０質量％を含む））
Ｚｎは、析出強化によって、心材の強度を高める効果がある。ただし、Ｚｎは母相の電位を卑にして優先的に腐食する作用があるため、心材へのＺｎの含有量が多いと、優先腐食層として設けられた犠牲材と心材の電位差が小さくなり、耐食性が劣化する。
したがって、Ｚｎを含有させる場合、Ｚｎの含有範囲は１．０質量％以下（０質量％を含む）とするのが好ましい。
【００３１】
（Ｍｇ：１．０質量％以下（０質量％を含む））
Ｍｇは、心材の強度を高める効果もあるが、その含有量が多いと、ろう材へのＭｇの拡散の影響が強くなるために、フッ化物系フラックスを用いるノコロックろう付け法などにおいて、ろう付け時にろう材表面に塗布されるフッ化物系フラックスと当該Ｍｇが反応し、ろう付け性が著しく低下する。
したがって、Ｍｇを含有させる場合、Ｍｇの含有量範囲は、１．０質量％以下（０質量％を含む）とするのが好ましい。
なお、Ｍｇによってろう付け性が低下するような熱交換器向けの積層板には、Ｍｇの含有量は０．８質量％以下に規制することが好ましい。
【００３２】
（残部がＡｌおよび不可避的不純物）
心材の成分は前記の他に残部がＡｌおよび不可避的不純物からなる。なお、不可避的不純物としては、例えば、前記した選択的に添加するＣｒ、Ｚｒ、Ｚｎ、Ｍｇの他、Ｖ、Ｂ等が挙げられる。
【００３３】
（分散粒子の数密度）
ろう付け相当加熱前の積層板の心材は、粒径０．０１〜０．５μｍの分散粒子の数密度が２０〜８０個／μｍ３である。
後述するろう付け相当加熱後の積層板（熱交換器用部材の段階）の心材について規定した組織とするためには、ろう付け相当加熱前の積層板（素材の段階）の心材において、前記した分散粒子の数密度の規定を満たすことが必要である。
【００３４】
ろう付け相当加熱時には、その昇温過程において、蓄積されたひずみが消滅するが、その過程において、不連続再結晶或いは連続再結晶が発生し、新たな結晶粒組織が形成される。その際、元々添加されているＭｎ元素や、付加的に添加する遷移元素によって形成される微細な分散粒子が圧延方向に層状に形成されるため、板厚方向の結晶粒の成長は抑制され、圧延方向や幅方向の再結晶粒の成長を促進する。標記サイズ範囲の分散粒子は、粒界のピン止め効果が強く、その数密度が大きいほど、圧延方向に層状に分布する傾向が強くなり、板厚方向への結晶粒の成長を抑制する効果が顕著になる。その結果、圧延方向或いは圧延幅方向への再結晶粒の成長が促進され、圧延面の結晶粒の粗大化及びアスペクト比の増大をもたらし、疲労寿命の増大に寄与する。標記サイズ範囲の分散粒子の数密度が下限未満の場合は、板厚方向への結晶粒の成長を抑制する効果が得られず、結晶粒は板厚方向にも成長しやすくなり、所望のアスペクト比が得られず、疲労寿命が低下する。標記サイズ範囲の分散粒子が上限を超えると、ろう付け相当加熱後においてもこれらの分散粒子は、ろう付け相当加熱前の状態に近い状態で残存するため、疲労破壊時のクラックの伝搬を担う分散粒子の平均数密度が増大し、この挙動を助長することとなることから、疲労破壊の伝搬が支配的な場合の疲労寿命が短くなる。
なお、上記効果を確実なものとするためには、粒径０．０１〜０．５μｍの分散粒子の数密度が３０〜７０個／μｍ３であることが好ましい。
【００３５】
ここで、本発明における分散粒子とは、Ｓｉ、Ｃｕ、Ｍｎ、Ｔｉなどの合金元素あるいはＦｅ、Ｍｇなどの含有される元素同士の金属間化合物や、これら元素とＡｌとの金属間化合物であって、形成元素（組成）にはよらず、組織観察によって、上記大きさから識別できる金属間化合物の総称である。
【００３６】
＜犠牲材およびろう材＞
犠牲材（犠牲防食材、犠材、内張材、皮材）およびろう材（ろう付け材）については、特に限定されない。
犠牲材としては、例えば、従来から汎用されているＡｌ−Ｚｎ組成のＪＩＳ７０７２などの７０００系アルミニウム合金等、Ｚｎを含む公知の犠牲材アルミニウム合金が使用できる。
ろう材としては、例えば、従来から汎用されているＡｌ−Ｓｉ組成のＪＩＳ４０４３、４０４５、４０４７などの４０００系のＡｌ−Ｓｉ系合金ろう材など公知のろう材アルミニウム合金が使用できる。
【００３７】
次に、実施形態に係るろう付け相当加熱後のアルミニウム合金積層板について説明する。
ここで、本発明におけるろう付け相当の加熱とは、積層板を熱交換器用部材（チューブ材）にする際に通常行われるろう付けを模擬した加熱であり、詳細には、６００℃の温度に３分間加熱、保持した後、平均冷却速度１００℃／分で冷却する加熱処理のことである。
【００３８】
＜ろう付け相当の加熱後の心材＞
積層板にろう付け相当の加熱を行った場合、心材の化学成分の組成は変化しない。
ただし、ろう付け相当加熱時には、その昇温過程において、蓄積されたひずみが消滅するが、その過程において、不連続再結晶或いは連続再結晶が発生し、新たな結晶粒組織が形成される。その際、もともと添加されているＭｎ元素や、付加的に添加される遷移元素によって形成される分散粒子が、再結晶時の平均結晶粒径や、平均アスペクト比、小傾角粒界の割合に影響し、粒径０．０１〜０．５μｍの分散粒子の数密度を２０〜８０個／μｍ３に制御することで、心材の平均結晶粒径、平均アスペクト比、小傾角粒界の割合が以下の所望の範囲に制御される。
【００３９】
（平均結晶粒径）
ろう付け相当加熱後の積層板の心材について、圧延方向の縦断面（圧延方向に沿って切断した板の断面）における圧延方向の平均結晶粒径は、５０μｍ以上である。
ろう付け相当加熱後の段階（熱交換器用部材としての段階）において、圧延方向の平均結晶粒径が５０μｍ以上となることで、耐エロージョン性の向上という効果を確保することができる。一方、圧延方向の平均結晶粒径が５０μｍ未満では、耐エロージョン性が低下する。なお、圧延方向の平均結晶粒径は、８０μｍ以上が好ましく、１５０μｍ以上がさらに好ましい。
【００４０】
（平均アスペクト比）
ろう付け相当加熱後の積層板の心材について、結晶粒の平均アスペクト比（圧延方向の平均結晶粒径／板厚方向の平均結晶粒径）は、３．０以上である。
平均アスペクト比が３．０以上となることで、圧延方向の結晶粒サイズに対する板厚方向の結晶粒サイズが小さくなり（板厚方向の結晶粒の個数が増大し）、疲労破壊時のクラック進展の抵抗となり、疲労寿命（疲労特性）が向上する。一方、平均アスペクト比が３．０未満では、疲労破壊時のクラック進展の抵抗が十分に得られず、疲労寿命が低下する。なお、平均アスペクト比は、４．０以上が好ましい。
【００４１】
（小傾角粒界の割合）
ろう付け相当加熱後の積層板の心材について、傾角５〜１５°の小傾角粒界の割合は、１０．０％以下である。
結晶粒界中の小傾角粒界の割合が１０．０％以下となることで、疲労破壊時のクラック進展の抵抗となる結晶粒界の効果が十分に発揮され、疲労寿命が向上する。一方、小傾角粒界の割合が１０．０％を超えると、疲労破壊時のクラック進展の抵抗が十分に得られず、疲労寿命が低下する。なお、小傾角粒界の割合は、８．０％以下が好ましい。
【００４２】
次に、実施形態に係るアルミニウム合金積層板の製造方法について説明する。
≪アルミニウム合金積層板の製造方法≫
まず、アルミニウム合金積層板の材料である心材、犠牲材、およびろう材を製造する。この心材、犠牲材、およびろう材の製造方法は特に限定されない。例えば、前記した組成の心材用アルミニウム合金を所定の鋳造温度で鋳造した後、得られた鋳塊を所望の厚さに面削し、均質化熱処理することで、心材を製造することができる。また、所定の組成の犠牲材用アルミニウム合金、およびろう材用アルミニウム合金を所定の鋳造温度で鋳造した後、得られた鋳塊を所望の厚さに面削し、均質化熱処理する。
【００４３】
その後、心材の一側面に犠牲材を重ね、他側面にろう材を重ね、クラッドさせて板材とする。そして、当該板材に対し、熱間圧延、中間焼鈍を施しながら、冷間圧延を行い積層板を製造する。
【００４４】
＜製造条件について＞
ろう付け相当加熱前の心材の分散粒子形態、ろう付け相当加熱後の結晶粒形態を適切に制御するためには、均熱工程を精緻に制御する必要がある。
【００４５】
具体的には、均熱時の高温域の固溶量の増大と、微細な析出物の数密度を制御し、かつ粗大な析出物の形成を抑制するために、昇温時の高温域の平均昇温速度を所定の範囲に制御する。詳細には、４００℃以上の温度域は２０℃／ｈｒ以上２００℃／ｈｒ以下の平均昇温速度で昇温する。昇温過程の４００℃未満の温度域で形成される微細な析出物は、その後の昇温過程で、固溶が促進されるが、原子の拡散速度も速く、その結果析出物が粗大化しやすい４００℃以上の温度域において、この昇温速度範囲で昇温することにより、微細析出物の粗大化・残存を抑制しながら、固溶が促進され、固溶量を増大するとともに、ろう付け前の積層板の段階での、所望のサイズの範囲の析出物の数密度が狙いの範囲となる。
また、４００℃以上の温度域において、２００℃／ｈｒを超える平均昇温速度は非常に電力を消費するため、工業的には現実的でない。また、２０℃／ｈｒ未満の平均昇温速度では、昇温速度の低下により、４００℃未満で形成された多数の微細析出物が粗大化しやすくなり、４００℃以上の高温域での固溶時に粗大析出物が残存しやすくなる結果、所望のサイズの範囲の析出物の数密度が狙いの範囲よりも低下する。より好ましくは、４００℃以上の温度域は３０℃／ｈｒ以上２００℃／ｈｒ以下の平均昇温速度で昇温する方が好ましい。
【００４６】
さらに、均熱の到達温度を４５０℃以上にすることで、粗大なＭｇ２ＳｉやＡｌ−Ｍｇ−Ｃｕ−Ｓｉ系化合物などを固溶させ、マトリックス中の固溶量を増大させる。通常、マトリックス中の固溶量が多いほど、後の熱間圧延工程中に起こる再結晶の際に、特定の再結晶方位（例えば純アルミなどで顕著に発達するＣｕｂｅ方位）の発達を抑制し、結晶方位分布の相対的なランダム化の方向に働く。その結果、冷間圧延工程後であってろう付け相当加熱前の積層板の段階での、心材における特定の集合組織の発達を抑制することによって、その後のろう付け相当加熱工程での特定の結晶方位の発達を抑制する。その結果、ろう付け相当加熱後の心材（採取試料）の小傾角粒界の割合が狙いの範囲に低下する。
均熱温度の到達温度が４５０℃未満であると、マトリックス中の固溶量が低下し、熱間圧延工程での方位ランダム化効果が低下し、最終的にろう付け相当加熱後の心材（採取試料）の小傾角粒界の割合が狙いの範囲よりも大きくなる。
さらに好ましくは、均熱の到達温度は４８０℃以上である。
なお、ろう付け相当加熱後の結晶粒のアスペクト比の観点からは、均熱温度の到達温度が４５０℃以上であれば、もともと添加されているＭｎ元素や、付加的に添加される遷移元素によって形成される微細な分散粒子が圧延方向に層状に形成されるため、板厚方向の結晶粒の成長は抑制されることから、所定の均熱温度の範囲であれば、所定のアスペクト比の結晶粒がろう付け相当加熱工程後に形成されるが、均熱の到達温度が５５０℃以上では、析出物の粗大化が起こり、析出物の数密度が低下し、標記アスペクト比は所定の範囲に入るものの、アスペクト比が小さくなる。従って、ろう付け相当加熱後の結晶粒のアスペクト比の観点からは、好ましくは５５０℃未満である。
【００４７】
また、熱間圧延後に冷間圧延、焼鈍等を施すが、その調質はＨ１ｎ工程（冷間圧延の間に中間焼鈍を実施し、最後は冷延上がり）、Ｈ２ｎ工程（冷間圧延の間には中間焼鈍を施さず、冷間圧延後に最終焼鈍を実施）いずれでも良い。
なお、ろう付け相当加熱前の積層板の製造過程、特に熱間圧延後において、複数の焼鈍工程として、熱間圧延後の荒鈍、冷間圧延の間の中間焼鈍、冷間圧延後の仕上げ焼鈍等が入るが、焼鈍回数が多いほど、心材マトリックス中の固溶量が低下してしまう。但し、中間焼鈍、仕上げ焼鈍はろう付け相当加熱後の結晶粒径の形態を制御する上で必要であることから、Ｈ１ｎ、Ｈ２ｎ工程による調質を行う場合は省略が難しい。従って、焼鈍工程をできるだけ減らすためにも、荒鈍は省略することが好ましい。
【００４８】
≪熱交換器用部材≫
実施形態に係るアルミニウム合金積層板を熱交換器用部材とするには、この積層板を、成形ロールなどにより幅方向に曲折して、管内面側に皮材が配置されるように偏平管状に形成した後、これを電縫溶接等により、偏平管状に形成することでチューブ材を製造することができる。
このような偏平管状のチューブ材（積層部材）は、コルゲート加工を行った放熱フィンや、ヘッダなどの他の部材と、ブレージングにより一体に、ラジエータなどの熱交換器として作製される（組み立てられる）。チューブ材（積層部材）と放熱フィンとが一体化された部分を熱交換器のコアとも言う。この際、ろう材の固相線温度以上である、５８５〜６２０℃、好ましくは５９０〜６００℃の高温に加熱してろう付け処理される。このブレージング工法としては、フラックスブレージング法、非腐食性のフラックスを用いたノコロックブレージング法等が汎用される。
【００４９】
次に、前記した分散粒子の数密度、平均結晶粒径、平均アスペクト比、小傾角粒界の割合の各測定条件を説明する。
≪各測定条件≫
＜分散粒子の数密度の測定条件＞
心材の板厚中心部から試料を採取し、試料表面を０．０５〜０．１ｍｍ機械研磨した後、電解エッチングしてＴＥＭ観察用試料に仕上げ、５００００倍のＦＥ−ＴＥＭ(透過型電子顕微鏡)を用いて分散粒子を観察し、分散粒子の粒径と数密度を測定する。
分散粒子の単位体積あたりの数密度は、ＴＥＭ観察視野面積に対する、分散粒子の数密度を、公知のコンタミネーション・スポット法により、ＴＥＭ観察試料の膜厚ｔを測定、算出して単位体積あたりの数密度に換算したものである。
この心材の板厚中心部におけるＦＥ−ＴＥＭによる組織観察は、板厚中心部１箇所につき、観察視野の合計面積が４μｍ２以上となるように行い、これを板の幅方向（圧延垂直方向）に適当に距離を置いた１０箇所で観察する。これらをそれぞれ画像解析し、各箇所において、粒径が０．０１〜０．５μｍの範囲の析出物の単位体積あたりの数密度を求め、それらを平均することにより単位体積あたりの数密度（平均数密度）を算出した。
ここで、本発明における分散粒子の粒径とは、重心直径であり、分散粒子1個当たりの分散粒子の等価な円径に換算した場合の大きさ（円径：円相当直径）である。
【００５０】
＜平均結晶粒径の測定条件＞
ろう付け相当加熱後の結晶粒径は、心材の圧延方向の縦断面（圧延方向に沿って切断した板の断面）における圧延方向の結晶粒径である。
そして、ろう付け相当加熱後の心材の結晶粒径アスペクト比は、心材の板厚中心部の圧延面における圧延方向の結晶粒径と、心材の圧延方向の縦断面における板厚方向の結晶粒径との比として算出している。
【００５１】
詳細には、心材の板厚方向中心部の圧延面における圧延方向の結晶粒径は、ろう付け相当加熱後の心材（採取試料）の板厚方向中心部の圧延面を、機械研磨、電解研磨によって調整した後に、５０倍の光学顕微鏡を用いて、個々の結晶粒径として切片長さを測定する切断法（ラインインターセプト法）で測定する。これを任意の１０箇所で測定し、平均結晶粒径を算出する。この際、１測定ライン長さは０．５ｍｍ以上とし、１視野当たり測定ラインを各３本として、１測定箇所当たり５視野を観察する。そして、測定ライン毎に順次測定した平均結晶粒径を、１視野当たり（測定ライン３本）、５視野当たり／１測定箇所、１０測定箇所当たりで順次平均化して、本発明で言う、平均結晶粒径とする。
【００５２】
また、心材の圧延方向の縦断面における板厚方向の結晶粒径は、ろう付け相当加熱後の積層板の心材（採取試料）の圧延方向の縦断面を、機械研磨、電解研磨によって調整した後に、５０倍の光学顕微鏡を用いて観察する。この際、前記板厚方向に直線を引き、この直線上に位置する個々の結晶粒の切片長さを、個々の結晶粒径として測定する切断法（ラインインターセプト法）で測定する。これを任意の１０箇所で測定し、平均結晶粒径を算出する。この際、１測定ライン長さは０．１ｍｍ以上とし、１視野当たり測定ラインを各５本として、１測定箇所当たり、５視野を観察する。そして、測定ライン毎に順次測定した平均結晶粒径を、１視野当たり（測定ライン５本）、５視野当たり／１測定箇所、１０測定箇所あたりで順次平均化して、板厚方向の平均結晶粒径とする。
なお、上述した、圧延方向の平均結晶粒径と、板厚方向の平均結晶粒径の比を取ることで、本発明で言う、平均アスペクト比とする。
【００５３】
＜小傾角粒界の測定条件＞
本発明における小傾角粒界の割合の測定は、走査電子顕微鏡ＳＥＭ（Ｓｃａｎｎｉｎｇ  Ｅｌｅｃｔｒｏｎ Ｍｉｃｒｏｓｃｏｐｅ）或いは電界放射型走査電子顕微鏡ＦＥ−ＳＥＭ（Ｆｉｅｌｄ  Ｅｍｉｓｓｉｏｎ  Ｓｃａｎｎｉｎｇ  Ｅｌｅｃｔｒｏｎ  Ｍｉｃｒｏｓｃｏｐｅ）による、後方散乱電子回折像ＥＢＳＤ（Ｅｌｅｃｔｒｏｎ  ＢａｃｋＳｃａｔｔｅｒ  Ｄｉｆｆｒａｃｔｉｏｎ  ｐａｔｔｅｒｎ）を用いた結晶方位解析方法により測定する。
具体的には、ろう付け相当加熱後の積層板における心材（採取試料）の板厚方向中心部の圧延面を、機械研磨およびバフ研磨を行った後、電解研磨して表面を調整する。
【００５４】
測定に用いるＳＥＭ及びＦＥ−ＳＥＭは、例えば日本電子社製、ＳＩＩナノテクノロジー社製、日立ハイテクノロジーズ社製、或いはその他のメーカーの装置のいずれでもよく、また、ＥＢＳＤとその解析ソフトも、ＴＳＬ社製の「ＯＩＭ  Ａｎａｌｙｓｉｓ」、ＨＫＬ社製の「Ｃｈａｎｎｅｌ  ５」、或いはその他のメーカーのいずれの装置、解析ソフトでもよい。
ＥＢＳＤ測定条件は、ＳＥＭ或いはＦＥＳＥＭの倍率２５倍にて、１０００μｍ×１０００μｍの測定視野において、測定ステップを４μｍとしてＥＢＳＤ測定を行う。測定によって得られた、ＥＢＳＤのマップにおいて、まず粒界を決定することが必要である。２次元測定した結晶組織のデータにおいて各測定点の結晶方位を解析し、隣り合う測定点の間の方位差が５°以上となる測定点間の境界を粒界とする。すなわち方位差が５°未満の結晶同士は、実質的に１つの結晶であると見なし、本測定において１つの結晶粒とは５°以上の方位差を有する粒界で囲まれた組織を意味する。そして２次元で測定、解析された組織において、粒界３重点同士を結ぶ境界線（粒界）を、１つの特定の方位差を有する粒界と見なす。標記によって定義される結晶粒界において、全結晶粒界に占める、方位差が５°以上１５°以下の結晶粒界（小傾角粒界）の割合を求める。標記測定、解析を行う心材板厚中心部の圧延面において、任意の１０箇所で行い、各箇所で求められた、小傾角粒界の割合の平均値を求める。
【実施例】
【００５５】
以下、実施例を挙げて本発明をより具体的に説明するが、本発明はもとより下記実施例によって制限を受けるものではなく、前・後記の趣旨に適合し得る範囲で適当に変更を加えて実施することも可能であり、それらは何れも本発明の技術的範囲に含まれる。
【００５６】
＜積層板の製造＞
積層板の製造は以下の通りとした。
表１に示すＡ〜Ｖの組成の３０００系アルミニウム合金組成を溶解、鋳造してアルミニウム合金心材鋳塊を製造した。この心材鋳塊のみを、表２に示すように、均熱温度を種々変えて、合金元素の固溶量を制御した。
その後、この心材鋳塊の一方の面に、Ａｌ−１ｗｔ％Ｚｎ組成からなるＪＩＳ７０７２アルミニウム合金板を犠牲防食材として、他面にＡｌ−１０ｗｔ％Ｓｉ組成からなるＪＩＳ４０４５アルミニウム合金板をろう付け材として、各々クラッドした。
【００５７】
これらのクラッド板を、熱間圧延、中間焼鈍を施しながら冷間圧延を行い、Ｈ１４調質材或いはＨ２４調質材の積層板とした。各処理を施すに際して、表２に示すように、各例とも、均熱時の平均昇温速度とともに、均熱温度を種々変えて、合金元素の固溶量を制御し、ろう付け前の積層板を作製した。また、均熱時の保持はいずれも６ｈｒ行い、再加熱時の保持は２ｈｒ行った。なお、一部の例（比較例Ｎｏ．３１）を除いて、熱間圧延後の荒鈍は省略した。また、Ｈ１４調質工程においては、中間焼鈍条件としてバッチ炉にて４００℃×４ｈｒの焼鈍を施した。その時の昇降温速度は４０℃／ｈｒで行った。
表２のうち、実施例Ｎｏ．１〜１３、比較例Ｎｏ．１９〜２８、３０、３２の調質工程はＨ１４調質工程であり、実施例Ｎｏ．１４〜１８、比較例Ｎｏ．２９、３１の調質工程はＨ２４調質工程である。
各例とも共通して、心材の板厚が０．１４ｍｍであり、この心材の各々の面に、それぞれ積層されたろう材、犠牲材ともに、その厚さは２０〜３０μｍの範囲であった。
【００５８】
なお、比較例Ｎｏ．３０については、特許文献１に記載された方法により製造された積層板であり、比較例Ｎｏ．３１については、特許文献２に記載された方法により製造された積層板であり、比較例Ｎｏ．３２については、特許文献３に記載された方法により製造された積層板である。比較例Ｎｏ．３１については、再加熱終了から熱延を開始するまでの時間を３０分として行い、さらに荒鈍条件として、４５０℃×３ｈｒの熱処理と、３５０℃×１０ｈｒの熱処理を施した。さらに、冷延後の最終焼鈍は昇温速度を２０℃／ｈｒの速度で行った。
【００５９】
【表１】
2015196859.tif 000002
【００６０】
＜心材の組成＞
積層材を作製後、素材段階（熱交換器に組み立てる前）での心材部分の組織を測定した。さらに、この積層板を熱交換器用部材（チューブ材）にする際のろう付けを模擬して、６００℃の温度に３分間加熱、保持した後、平均冷却速度１００℃／分で冷却する加熱処理を行い、この加熱処理後の積層板の心材部分の組織を測定した。
【００６１】
＜心材のその他の測定値＞
心材の分散粒子の数密度、平均結晶粒径、平均アスペクト比、小傾角粒界の割合については、前記した測定条件に基づいて測定した。
【００６２】
＜機械的特性＞
ろう付けを模擬した前記加熱処理後の各例について、引張り試験を行い、引張強さ（ＭＰａ）を測定した。試験条件は、各積層板から圧延方向に対し平行方向のＪＩＳＺ２２０１の５号試験片（２５ｍｍ×５０ｍｍＧＬ×板厚）を採取し、引張り試験を行った。引張り試験は、ＪＩＳＺ２２４１（１９８０）（金属材料引張り試験方法）に基づき、室温２０℃で試験を行った。また、クロスヘッド速度は、５ｍｍ／分で、試験片が破断するまで一定の速度で行った。
【００６３】
＜耐エロージョン性＞
各例について、エロージョン深さを測定して耐エロージョン性を評価した。ろう付け相当の加熱前の積層板に、市販の非腐食性フラックスを３〜５ｇ／ｍ２塗布し、酸素濃度が２００ｐｐｍ以下の雰囲気中において６００℃で５分以上保持し、ろう付け試験片を作製した。次に、ろう付け相当の加熱を施した積層板の圧延方向の縦断面を、機械研磨、電解エッチングによって前処理した後に、１００倍の光学顕微鏡を用いて５視野観察した。その５視野の中で、ろう材の心材への浸入深さ（エロージョン深さ）を測定し、それらの平均値としてエロージョン深さ（μｍ）を求めた。
【００６４】
＜疲労特性＞
疲労寿命（疲労特性）の評価は、公知の片振り型平面曲げ疲労試験機によって、常温にて行った。即ち、上記ろう付け相当加熱後の各積層板から、圧延方向と平行となるように、１０ｍｍ×６０ｍｍ×板厚の試験片を切り出して試験片を作製した。この試験片の一端を、片振り平面曲げ疲労試験機の固定側に取り付けた。そして、この試験片の他端を、駆動側のナイフエッジで挟持した。
曲げ疲労試験は、このナイフエッジの位置を移動させることで、試験片セット長さを変化させつつ、片振り幅一定（上下方向に５ｍｍ）となるように、試験片の平面曲げを繰り返し行った。このとき、付加曲げ応力を、破断部の歪量が最大０．００９程度となるように試験片セット長さを調節した。このような条件で、各試験片が破断するまでの平面曲げの繰り返し数を求めた。評価は、１２０００回以上の場合を疲労寿命が非常に良好：◎、１００００回以上の場合を疲労寿命が良好：○、１００００回未満の場合を疲労寿命が不十分：×とした。
なお、破断部の歪量については歪ゲージを破断部位に直接貼ることができないため、破断部位から少し離れた２、３箇所の所定の位置に歪ゲージを貼り、各試験片長さ時の歪ゲージの歪値から破断部位の歪量を内挿することにより破断部位の歪量を推計し、これを元に負荷応力、すなわち、試験片セット長さを調節した。
これらの結果を表２に示す。
【００６５】
【表２】
2015196859.tif 000003
【００６６】
表２に示すように、実施例Ｎｏ．１〜１８の積層板は、本発明の要件を満たすため、引張強さが、１８０ＭＰａ以上となるとともに、エロージョン深さも４０μｍ以下となり、さらに疲労特性も非常に良好または良好という結果となった。つまり、本発明の要件を満たす積層板は、強度（ろう付け後強度）、耐エロージョン性、疲労特性に優れることがわかった。
一方、比較例Ｎｏ．１９〜３２の積層板は、本発明の規定するいずれかの要件を満たさないため、良好な評価とならなかった。
【００６７】
具体的には、比較例Ｎｏ．１９の積層板は、均熱時（高温域：４００℃以上）の平均昇温速度が遅すぎたため、ろう付け相当加熱前の分散粒子の数密度、ろう付け相当加熱後の平均アスペクト比、小傾角粒界の割合について、本発明が規定する範囲に該当しなかった。その結果、引張強さが１８０ＭＰａ未満となるとともに疲労特性が不十分という結果となった。
【００６８】
比較例Ｎｏ．２０の積層板は、均熱温度が低すぎたため、ろう付け相当加熱前の分散粒子の数密度、ろう付け相当加熱後の平均アスペクト比、小傾角粒界の割合について、本発明が規定する範囲に該当しなかった。その結果、引張強さが１８０ＭＰａ未満となるとともに疲労特性が不十分という結果となった。
また、比較例Ｎｏ．２９の積層板も、均熱温度が低すぎたため、ろう付け相当加熱前の分散粒子の数密度、ろう付け相当加熱後の平均アスペクト比、小傾角粒界の割合について、本発明が規定する範囲に該当しなかった。その結果、引張強さが１８０ＭＰａ未満となるとともに疲労特性が不十分という結果となった。
【００６９】
比較例Ｎｏ．２１〜２８の積層板は、心材組成が本発明の要件を満たしておらず、ろう付け相当加熱前の分散粒子の数密度、ろう付け相当加熱後の平均結晶粒径、平均アスペクト比、小傾角粒界の割合のうち少なくとも１つについて、本発明が規定する範囲に該当しなかった。その結果、引張強さが１８０ＭＰａ未満となるとともに疲労特性が不十分という結果（およびエロージョン深さが４０μｍを超える結果）となった。
【００７０】
比較例Ｎｏ．３０の積層板は、前記のとおり、特許文献１に記載された方法により製造した積層板であり、本発明の積層板を製造する条件とは異なり、均熱を行っていない。よって、比較例Ｎｏ．３０の積層板は、ろう付け相当加熱前の分散粒子の数密度、ろう付け相当加熱後の平均アスペクト比、小傾角粒界について、本発明が規定する範囲に該当しなかった。その結果、引張強さが１８０ＭＰａ未満となるとともに疲労特性が不十分という結果となった。
【００７１】
比較例Ｎｏ．３１の積層板は、前記のとおり、特許文献２に記載された方法により製造した積層板であり、本発明の積層板を製造する条件とは異なり、荒鈍を所定の条件で行っている。よって、比較例Ｎｏ．３１の積層板は、ろう付け相当加熱前の分散粒子の数密度、ろう付け相当加熱後の平均アスペクト比について、本発明が規定する範囲に該当しなかった。その結果、引張強さが１８０ＭＰａ未満となるとともに疲労特性が不十分という結果となった。
【００７２】
比較例Ｎｏ．３２の積層板は、前記のとおり、特許文献３に記載された方法により製造した積層板であり、均熱時の平均昇温速度について記載されていないが、特許文献３と同等の機械的特性を得るには、４００℃以上の平均昇温速度が１５℃／ｈｒの条件となった。この条件は本発明の条件範囲外であり、比較例Ｎｏ．３２の積層板は、ろう付け相当の加熱前の分散粒子の数密度、ろう付け相当の加熱後の平均アスペクト比、小傾角粒界の割合について、本発明が規定する範囲に該当しなかった。その結果、引張強さが１８０ＭＰａ未満となるとともに疲労特性が不十分な結果となった。
【００７３】
なお、特許文献４には、心材のＳｉ添加量は０．２質量％以下に規制されており、本願の好ましいＳｉ添加量の範囲よりも少ない。従って、Ｓｉ元素が十分に固溶せず、またろう付け相当の加熱前の分散粒子の数密度、ろう付け相当の加熱後の平均結晶粒径、アスペクト比、小傾角粒界の割合のうち少なくとも１つについて、本発明が規定する範囲に該当しないと思われる。その結果、引張強さ、疲労特性、エロージョン深さのうち少なくとも１つは良好でない結果となると思われる。